"少なくとも2種の交互トリアッドからなる完全共役ポリマー配列を含む共役ポリマーであって、該少なくとも2種の交互トリアッドが、ジオキシチオフェン、ジオキシフラン、ジオキシピロールまたはジオキシセレノフェンの1つまたは複数あるいはそれらの組み合わせから選択される第1の繰り返し単位と、芳香族、チオフェン、フラン、ピロール、セレノフェンまたはそれらの組み合わせから選択される第2の繰り返し単位とを含み、前記共役ポリマーが中性状態で黄色であり、300~500nmの間に吸収極大を有し、酸化されると400~750nmの範囲で透過性である、該共役ポリマー。前記共役ポリマー配列が以下の構造を有する請求項1記載の共役ポリマー:ここで、Aは、芳香族単位、チオフェン単位、フラン単位、ピロール単位、セレノフェン単位、またはそれらのいくつかの組み合わせ;nは2~200,000;Xは、S、Se、OまたはNR;R、R9およびR10は、H、C1~C30アルキル、C2~C30アルケニル、C2~C30アルキニル、C6~C14アリール、C7~C30アリールアルキル、C8~C30アリールアルケニル、C8~C30アリールアルキニル、C2~C30アルキルエステル、C7~C15アリールエステル、C8~C30アルキルアリールエステル、C3~C30アルケニルエステル、C3~C30アルキニルエステル、NH2、C1~C30アルキルアミノ、C6~C14アリールアミノ、C7~C30アリールアルキルアミノ、C2~C30アルケニルアミノ、C2~C30アルキニルアミノ、C8~C30アリールアルケニルアミノ、C8~C30アリールアルキニルアミノ、C2~C30ジアルキルアミノ、C12~C28ジアリールアミノ、C4~C30ジアルケニルアミノ、C4~C30ジアルキニルアミノ、C7~C30アリールアルキルアミノ、C7~C30ジアリールアルキルアミノ、C8~C30アルキルアリールアルキルアミノ、C15~C30アリールアリールアルキルアミノ、C8~C30アルケニルアリールアミノ、C8~C30アルキニルアリールアミノ、CONH2アミド、C2~C30アルキルアミド、C7~C14アリールアミド、C8~C30アリールアルキルアミド、C2~C30ジアルキルアミド、C12~C28ジアリールアミド、C8~C30アリールアルキルアミド、C15~C30ジアリールアルキルアミド、C9~C30アルキルアリールアルキルアミド、C16~C30アリールアリールアルキルアミド、チオール、C1~C30アルキルヒドロキシ、C6~C14アリールヒドロキシ、C7~C30アリールアルキルヒドロキシ、C3~C30アルケニルヒドロキシ、C3~C30アルキニルヒドロキシ、C8~C30アリールアルケニルヒドロキシ、C8~C30アリールアルキニルヒドロキシ、C3~C30ポリエーテル、C3~C30ポリエーテルエステル、C3~C30ポリエステル、C3~C30ポリアミノ、C3~C30ポリアミノアミド、C3~C30ポリアミノエーテル、C3~C30ポリアミノエステル、C3~C30ポリアミドエステル、C3~C30アルキルスルホン酸、C3~C30アルキルスルホン酸塩、C1~C30カルボン酸塩、C1~C30チオカルボン酸塩、C1~C30ジチオカルボン酸塩、またはC3~C30アルキルC1~C4トリアルキルアンモニウム塩;R1,R2,R3,R4,R5,R6,R7およびR8は、独立に、H、C1~C30アルキル、C2~C30アルケニル、C2~C30アルキニル、C6~C14アリール、C7~C30アリールアルキル、C8~C30アリールアルケニル、C8~C30アリールアルキニル、ヒドロキシ、C1~C30アルコキシ、C6~C14アリールオキシ、C7~C30アリールアルキルオキシ、C2~C30アルケニルオキシ、C2~C30アルキニルオキシ、C8~C30アリールアルケニルオキシ、C8~C30アリールアルキニルオキシ、CO2H、C2~C30アルキルエステル、C7~C15アリールエステル、C8~C30アルキルアリールエステル、C3~C30アルケニルエステル、C3~C30アルキニルエステル、NH2、C1~C30アルキルアミノ、C6~C14アリールアミノ、C7~C30アリールアルキルアミノ、C2~C30アルケニルアミノ、C2~C30アルキニルアミノ、C8~C30アリールアルケニルアミノ、C8~C30アリールアルキニルアミノ、C2~C30ジアルキルアミノ、C12~C28ジアリールアミノ、C4~C30ジアルケニルアミノ、C4~C30ジアルキニルアミノ、C7~C30アリールアルキルアミノ、C7~C30ジアリールアルキルアミノ、C8~C30アルキルアリールアルキルアミノ、C15~C30アリールアリールアルキルアミノ、C8~C30アルケニルアリールアミノ、C8~C30アルキニルアリールアミノ、CONH2アミド、C2~C30アルキルアミド、C7~C14アリールアミド、C8~C30アリールアルキルアミド、C2~C30ジアルキルアミド、C12~C28ジアリールアミド、C8~C30アリールアルキルアミド、C15~C30ジアリールアルキルアミド、C9~C30アルキルアリールアルキルアミド、C16~C30アリールアリールアルキルアミド、チオール、C1~C30ヒドロキシアルキル、C6~C14ヒドロキシアリール、C7~C30ヒドロキシアリールアルキル、C3~C30ヒドロキシアルケニル、C3~C30ヒドロキシアルキニル、C8~C30ヒドロキシアリールアルケニル、C8~C30ヒドロキシアリールアルキニル、C3~C30ポリエーテル、C3~C30ポリエーテルエステル、C3~C30ポリエステル、C3~C30ポリアミノ、C3~C30ポリアミノアミド、C3~C30ポリアミノエーテル、C3~C30ポリアミノエステル、C3~C30ポリアミドエステル、C3~C30アルキルスルホン酸、C3~C30アルキルスルホン酸塩、C1~C30カルボン酸塩、チオカルボン酸塩、ジチオカルボン酸塩またはC3~C30アルキルC1~C4トリアルキルアンモニウム塩。前記の芳香族単位、チオフェン単位、フラン単位、ピロール単位が以下のものを含む請求項1記載の共役ポリマー:ここで、XはNR’、RR’、S、O、Se、SOx、CR2、SiR’2、GeR’2、またはBR’、xは1または2、X’は、NR’、O、Se、またはS;R’は、H、C1~C30アルキル、C2~C30アルケニル、C2~C30アルキニル、C6~C14アリール、C7~C30アリールアルキル、C8~C30アリールアルケニル、C8~C30アリールアルキニル、C2~C30アルキルエステル、C7~C15アリールエステル、C8~C30アルキルアリールエステル、C3~C30アルケニルエステル、C3~C30アルキニルエステル、NH2、C1~C30アルキルアミノ、C6~C14アリールアミノ、C7~C30アリールアルキルアミノ、C2~C30アルケニルアミノ、C2~C30アルキニルアミノ、C8~C30アリールアルケニルアミノ、C8~C30アリールアルキニルアミノ、C2~C30ジアルキルアミノ、C12~C28ジアリールアミノ、C4~C30ジアルケニルアミノ、C4~C30ジアルキニルアミノ、C7~C30アリールアルキルアミノ、C7~C30ジアリールアルキルアミノ、C8~C30アルキルアリールアルキルアミノ、C15~C30アリールアリールアルキルアミノ、C8~C30アルケニルアリールアミノ、C8~C30アルキニルアリールアミノ、CONH2アミド、C2~C30アルキルアミド、C7~C14アリールアミド、C8~C30アリールアルキルアミド、C2~C30ジアルキルアミド、C12~C28ジアリールアミド、C8~C30アリールアルキルアミド、C15~C30ジアリールアルキルアミド、C9~C30アルキルアリールアルキルアミド、C16~C30アリールアリールアルキルアミド、チオール、C1~C30アルキルヒドロキシ、C6~C14アリールヒドロキシ、C7~C30アリールアルキルヒドロキシ、C3~C30アルケニルヒドロキシ、C3~C30アルキニルヒドロキシ、C8~C30アリールアルケニルヒドロキシ、C8~C30アリールアルキニルヒドロキシ、C3~C30ポリエーテル、C3~C30ポリエーテルエステル、C3~C30ポリエステル、C3~C30ポリアミノ、C3~C30ポリアミノアミド、C3~C30ポリアミノエーテル、C3~C30ポリアミノエステル、C3~C30ポリアミドエステル、C3~C30アルキルスルホン酸、C3~C30アルキルスルホン酸塩、C1~C30カルボン酸塩、C1~C30チオカルボン酸塩、C1~C30ジチオカルボン酸塩、またはC3~C30アルキルC1~C4トリアルキルアンモニウム塩;Rは、独立に、H、C1~C30アルキル、C2~C30アルケニル、C2~C30アルキニル、C6~C14アリール、C7~C30アリールアルキル、C8~C30アリールアルケニル、C8~C30アリールアルキニル;およびRは、独立に、H、C1~C30アルキル、C2~C30アルケニル、C2~C30アルキニル、C6~C14アリール、C7~C30アリールアルキル、C8~C30アリールアルケニル、C8~C30アリールアルキニル、ヒドロキシ、C1~C30アルコキシ、C6~C14アリールオキシ、C7~C30アリールアルキルオキシ、C2~C30アルケニルオキシ、C2~C30アルキニルオキシ、C8~C30アリールアルケニルオキシ、C8~C30アリールアルキニルオキシ、CO2H、C2~C30アルキルエステル、C7~C15アリールエステル、C8~C30アルキルアリールエステル、C3~C30アルケニルエステル、C3~C30アルキニルエステル、NH2、C1~C30アルキルアミノ、C6~C14アリールアミノ、C7~C30アリールアルキルアミノ、C2~C30アルケニルアミノ、C2~C30アルキニルアミノ、C8~C30アリールアルケニルアミノ、C8~C30アリールアルキニルアミノ、C2~C30ジアルキルアミノ、C12~C28ジアリールアミノ、C4~C30ジアルケニルアミノ、C4~C30ジアルキニルアミノ、C7~C30アリールアルキルアミノ、C7~C30ジアリールアルキルアミノ、C8~C30アルキルアリールアルキルアミノ、C15~C30アリールアリールアルキルアミノ、C8~C30アルケニルアリールアミノ、C8~C30アルキニルアリールアミノ、CONH2アミド、C2~C30アルキルアミド、C7~C14アリールアミド、C8~C30アリールアルキルアミド、C2~C30ジアルキルアミド、C12~C28ジアリールアミド、C8~C30アリールアルキルアミド、C15~C30ジアリールアルキルアミド、C9~C30アルキルアリールアルキルアミド、C16~C30アリールアリールアルキルアミド、チオール、C1~C30ヒドロキシアルキル、C6~C14ヒドロキシアリール、C7~C30ヒドロキシアリールアルキル、C3~C30ヒドロキシアルケニル、C3~C30ヒドロキシアルキニル、C8~C30ヒドロキシアリールアルケニル、C8~C30ヒドロキシアリールアルキニル、C3~C30ポリエーテル、C3~C30ポリエーテルエステル、C3~C30ポリエステル、C3~C30ポリアミノ、C3~C30ポリアミノアミド、C3~C30ポリアミノエーテル、C3~C30ポリアミノエステル、C3~C30ポリアミドエステル、C3~C30アルキルスルホン酸、C3~C30アルキルスルホン酸塩、C1~C30カルボン酸塩、チオカルボン酸塩、ジチオカルボン酸塩またはC3~C30アルキルC1~C4トリアルキルアンモニウム塩。前記完全共役ポリマー配列が、交互コポリマー、またはランダムコポリマーの一部である請求項1記載の共役ポリマー。前記完全共役ポリマー配列が、ブロックコポリマー、グラフトコポリマー、分岐コポリマー、多分岐コポリマー、またはデンドライトコポリマーの一部である請求項1記載の共役ポリマー。前記完全共役ポリマー配列が、ネットワークの一部である請求項1記載の共役ポリマー。前記共役ポリマーまたは前記共役ポリマーのポリマー前駆体が少なくとも1種の溶媒に可溶である請求項1記載の共役ポリマー。前記溶媒が、トルエン、クロロホルム、ジクロロメタン、ヘキサン、テトラヒドロフラン、クロロベンゼン、水、エタノール、または他の溶媒を含む請求項7記載の共役ポリマー。中性状態の前記共役ポリマーを含む薄膜が、400~500nmの間では透過率が約40より小さく、600~750nmの間では約90より大きい請求項1記載の共役ポリマー。酸化状態の前記共役ポリマーを含む薄膜が、400~750nmの間では透過率が約70より大きい請求項1記載の共役ポリマー。前記共役ポリマーが、エレクトロクロミックまたはエレクトロルミネセントである請求項1記載の共役ポリマー。請求項1記載の共役ポリマーの製造方法であって、スズ、ホウ素、亜鉛を含む基で二置換された、親核性モノマーの芳香族単位、チオフェン単位、フラン単位、ピロール単位、セレノフェン単位またはそれらの組み合わせである1種または複数種の該親核性モノマー単位複数と、一対の脱離基を有する1種または複数種の親電子性モノマーのジオキシヘテロ環単位複数とを1つまたは複数の溶媒の中で結合させ、あるいは、スズ、ホウ素、亜鉛、シリコン、またはマグネシウムを含む基で二置換された、親核性モノマーのジオキシヘテロ環単位の1種または複数種の該親核性モノマー単位複数と、脱離基を有する、親電子性モノマーの芳香族単位、チオフェン単位、フラン単位、ピロール単位、セレノフェン単位またはそれらの組み合わせである1種または複数種の該親電子性モノマー単位複数とを1つまたは複数の溶媒の中で結合させ、必要に応じて触媒を加え、および前記の親核性モノマー単位と前記の親電子性モノマー単位とをクロスカップリングして前記共役ポリマーまたは前記共役ポリマーの前駆体を生成させる、該製造方法。前記共役ポリマーまたは前記共役ポリマーのポリマー前駆体が少なくとも1種の溶媒に可溶である請求項12記載の方法。前記脱離基が、ハロゲン、トリフラート、トシレート、ノシレート、トリフルオロアセテート、またはメシレートを含む請求項12記載の方法。ハロゲンが臭素を含む請求項12記載の方法。前記触媒が、化合物を含むパラジウムまたはニッケルを含む請求項12記載の方法。前記クロスカップリングが、スティルカップリング、熊田カップリング、桧山カップリング、根岸カップリング、逆鈴木カップリング、またはグリニャールメタセシスGRIMを含む請求項12記載の方法。請求項1記載の共役ポリマーと、中性状態では減法混色の原色を示し、酸化状態では透過性である、非黄色の共役ポリマーを少なくとも1つ含む、エレクトロクロミックデバイスED。複数の非黄色共役ポリマーが、中性状態で赤色と青色を示す請求項18記載のED。複数の非黄色共役ポリマーが、中性状態でマゼンタとシアンを示す請求項18記載のED。前記デバイスが、透過性または反射性である請求項18記載のED。請求項1記載の共役ポリマーを含むEDの製造方法であって、溶液から表面上に前記共役ポリマーを製膜することを含む該製造方法。前記の製膜が、スプレー法、印刷法、スロットダイ塗布法、ロールツーロール法、または静電吸着法を含む請求項22記載の製造方法。黄色から透過性へと変化するカソード着色共役ポリマーが強く必要とされている。それは、その色が減法混色の原色の共役ポリマーから欠落している唯一の色だからである。減法混色の原色の組み合わせを有する非発光型共役ポリマーディスプレイは、黄色から透過性へと変化するカソード着色共役ポリマーを用いて製造することができる。本発明の態様は、第1および第2の繰り返し単位の少なくとも2種の交互トリアッドからなる完全共役ポリマー配列を有する共役ポリマーに関する。第1の繰り返し単位は、ジオキシチオフェン、ジオキシフラン、ジオキシピロールまたはジオキシセレノフェンあるいはそれらの組み合わせの1種または複数種から選択されるジオキシヘテロ環単位である。第2の繰り返し単位は、芳香族、チオフェン、フラン、ピロール、セレノフェンまたはそれらの組み合わせから選択される。その共役ポリマーは、中性状態で黄色であり、300~500nmの間に吸収極大を有し、酸化されると400~750nmの範囲で透過性である。完全共役ポリマー配列は、交互する第1繰り返し単位と第2繰り返し単位を有するポリマー、交互コポリマー、ABAコポリマーでもよく、あるいは統計的に少なくとも2種の交互トリアッドが形成されているランダムコポリマーの一でもよい。完全共役ポリマー配列は、ネットワークコポリマーの一部あるいは、ブロックコポリマー、グラフトコポリマー、分岐コポリマー、多分岐コポリマー、またはデンドライトコポリマーの一部でもよい。本発明の一態様では、黄色の共役ポリマーまたは該共役ポリマーのポリマー状前駆体が少なくとも1種の溶媒に可溶であり、溶液からのポリマー膜の成膜が可能である。一態様では、中性状態の該共役ポリマーを含む薄膜は、400nm~500nmの間で約40未満の透過率および600nm~750nmの間で約90を超える透過率を示し、酸化により、400~750nmの間で約70を超える透過率を有する透過状態に至る。該黄色の共役ポリマーは、エレクトロクロミックおよびまたはエレクトロルミネセントになり得る。本発明の別の態様は、黄色の共役ポリマーの製造に関するものであり、親核性モノマー単位を親電子性モノマー単位とクロスカップリングすることにより、該共役ポリマーまたは該共役ポリマーの前駆体を生成させる。クロスカップリングには、スティルカップリング、熊田カップリング、檜山カップリング、根岸カップリング、鈴木カップリング、またはグリニャールメタセシスGRIMが含まれる。本発明の他の態様は、黄色の共役ポリマーを含む、エレクトロクロミックデバイス、エレクトロルミネセントデバイス、エレクトロクロミックとエレクトロルミネセントを組み合わせたデバイスに関する。中性状態では減法混色の別の原色を有し、酸化状態では透過性である、他のエレクトロクロミックポリマー共役ポリマーと組み合わせることにより、フルカラーデバイスが達成可能である。本発明の態様は、黄色から透過性へと切り替わる、カソード着色共役ポリマー、それらの製造、およびこれら中性状態の黄色共役ポリマーを用いて製造された減法混色の原色の色彩範囲を有するディスプレイに関する。黄色共役ポリマーは、中性状態のピーク吸収波長で高い光学コントラストを示し、酸化すると、全可視域で高い透過性を有する。本発明の目的のためには、400nm~500nmの間で40未満の透過率と600nm~750nmの間で90を超える透過率を有する状態から、400nm~750nmの間で70を超える透過率を有する状態へと膜を切り替えることができた場合、共役ポリマーの高透過性が達成されたと考える。本発明の態様では、黄色共役ポリマーは、少なくとも1種の溶媒、例えば、トルエン、クロロホルム、ジクロロメタン、ヘキサン、テトラヒドロフラン、クロロベンゼン、水、エタノール、他の溶媒または溶媒の組み合わせに可溶である。スピン塗布、スプレー流延等の簡便な成膜方法や、スクリーン印刷、インクジェット印刷、オフセット印刷、グラビア印刷、スロットダイ塗布、またはフレキソ印刷等の印刷技術を用いて、可溶性黄色共役ポリマーを溶液から容易にエレクトロクロミックデバイスの中に取り込んで薄膜を形成することができる。本発明の態様では、黄色から透過性に切り替わる共役ポリマーを、反射型ECDまたは透過型ECDのいずれかに用いることができ、それらのECDは、三原色や、赤色、黄色および青色RYBあるいはシアン、マゼンタおよび黄色CMYのいずれかを有する共役ポリマーを、完全な減法色空間の中で用い、色を適切に組み合わせることにより、いろいろな色を作り出すことができる。これらの完全多色共役ポリマーデバイスは、エレクトロニクス用ディスプレイ、フルカラー電子書籍、および標識等の様々なディスプレイ技術に用いることができる。本発明の別の態様では、エレクトロルミネセントデバイスあるいは、発光特性およびまたはエレクトロクロミック特性を有するエレクトロルミネセントエレクトロクロミックデバイスが作製される。本発明の一態様では、黄色共役ポリマーは、酸化状態では透過性かつ無彩色で、中性状態では約450nmに吸収極大を有し黄色であり、薄膜の場合、黄色共役ポリマーは、400~500nmの間では透過率が20未満で、中性状態では2.3~3.0eVから吸収が始まり、電気化学反応により、400~750nmの可視域で70を超える透過率を与える膜に変換可能である。黄色共役ポリマーは、可視域で高い光学コントラストを示し、速いスイッチング速度とスイッチングの繰り返しに対する安定性を有している。黄色共役ポリマーは、溶液から成形可能であり、そのことは、反射型および透過型のエレクトロクロミックデバイスECDs、エレクトロルミネセントデバイスまたはエレクトロルミネセントエレクトロクロミックデバイスに用いる場合に有利である。本発明の態様は、交互繰り返し単位の完全共役ポリマー配列を有するポリマーの一部を含む黄色共役ポリマーに関するものであり、該交互繰り返し単位は、第1の繰り返し単位が、ジオキシヘテロ環単位であり、該ジオキシヘテロ環単位は第2の繰り返し単位と交互し、該第2の繰り返し単位は置換または未置換の芳香族単位またはジオキシ置換ヘテロ環単位以外のヘテロ環単位である。ジオキシヘテロ環は、3,4-アルキレンジオキシチオフェン、3,4-アルキレンジオキシセレノフェン、3,4-アルキレンジオキシピロール、3,4-アルキレンジオキシフラン、これらはアルキレンブリッジの部分で置換され、3,4-ジアルコキシチオフェン、3,4-ジアルコキシセレノフェン、3,4-ジアルコキシピロール、3,4-ジルアルコキシフラン、またはそれらの組み合わせであり、ピロール環は、未置換体または置換体のいずれかであり、置換体の場合、例えばアルキル基とさらに置換されたアルキル基で置換されている。芳香族単位は未置換体または置換体でもよく、置換体の場合、アルキル基で置換されてもよく、該アルキル基はベース基の共役を変化させないように、あるいは追加の着色部を導入しないようにさらに置換されてもよく、例えば、そのさらなる置換には、限定されるものではないが、アルケン、アルキン、エーテル、エステル、アミド、カルボン酸、スルホネート、またはアミン官能化鎖を含むことができる。アルキル基は、線状、分岐状、または環状の構造でもよい。第2の繰り返し単位は、該芳香族単位は、限定されるものではないが、1,4-フェニレン、ビフェニレン、フラーレン、ナフタレン、アントラセン、またはそれらの組み合わせを含む。芳香族単位のいくつかの例が図1に含まれている。R基は、図1に示す構造については、独立に、H、C1~C30アルキル、C2~C30アルケニル、C2~C30アルキニル、C6~C14アリール、C7~C30アリールアルキル、C8~C30アリールアルケニル、C8~C30アリールアルキニル、ヒドロキシ、C1~C30アルコキシ、C6~C14アリールオキシ、C7~C30アリールアルキルオキシ、C2~C30アルケニルオキシ、C2~C30アルキニルオキシ、C8~C30アリールアルケニルオキシ、C8~C30アリールアルキニルオキシ、CO2H、C2~C30アルキルエステル、C7~C15アリールエステル、C8~C30アルキルアリールエステル、C3~C30アルケニルエステル、C3~C30アルキニルエステル、NH2、C1~C30アルキルアミノ、C6~C14アリールアミノ、C7~C30アリールアルキルアミノ、C2~C30アルケニルアミノ、C2~C30アルキニルアミノ、C8~C30アリールアルケニルアミノ、C8~C30アリールアルキニルアミノ、C2~C30ジアルキルアミノ、C12~C28ジアリールアミノ、C4~C30ジアルケニルアミノ、C4~C30ジアルキニルアミノ、C7~C30アリールアルキルアミノ、C7~C30ジアリールアルキルアミノ、C8~C30アルキルアリールアルキルアミノ、C15~C30アリールアリールアルキルアミノ、C8~C30アルケニルアリールアミノ、C8~C30アルキニルアリールアミノ、CONH2アミド、C2~C30アルキルアミド、C7~C14アリールアミド、C8~C30アリールアルキルアミド、C2~C30ジアルキルアミド、C12~C28ジアリールアミド、C8~C30アリールアルキルアミド、C15~C30ジアリールアルキルアミド、C9~C30アルキルアリールアルキルアミド、C16~C30アリールアリールアルキルアミド、チオール、C1~C30ヒドロキシアルキル、C6~C14ヒドロキシアリール、C7~C30ヒドロキシアリールアルキル、C3~C30ヒドロキシアルケニル、C3~C30ヒドロキシアルキニル、C8~C30ヒドロキシアリールアルケニル、C8~C30ヒドロキシアリールアルキニル、C3~C30ポリエーテル、C3~C30ポリエーテルエステル、C3~C30ポリエステル、C3~C30ポリアミノ、C3~C30ポリアミノアミド、C3~C30ポリアミノエーテル、C3~C30ポリアミノエステル、C3~C30ポリアミドエステル、C3~C30アルキルスルホン酸、C3~C30アルキルスルホン酸塩、C1~C30カルボン酸塩、チオカルボン酸塩、ジチオカルボン酸塩またはC3~C30アルキルC1~C4トリアルキルアンモニウム塩である。図1の繰り返し単位のR’基は、独立に、H、C1~C30アルキル、C2~C30アルケニル、C2~C30アルキニル、C6~C14アリール、C7~C30アリールアルキル、C8~C30アリールアルケニル、C8~C30アリールアルキニル、C1~C30ヒドロキシアルキル、C6~C14ヒドロキシアリール、C7~C30ヒドロキシアリールアルキル、C3~C30ヒドロキシアルケニル、C3~C30ヒドロキシアルキニル、C8~C30ヒドロキシアリールアルケニル、C8~C30ヒドロキシアリールアルキニル、C3~C30ポリエーテル、C3~C30ポリエーテルエステル、C3~C30ポリエステル、C3~C30ポリアミノ、C3~C30ポリアミノアミド、C3~C30ポリアミノエーテル、C3~C30ポリアミノエーテル、C3~C30ポリアミドエステル、C3~C30アルキルスルホン酸、C3~C30アルキルスルホン酸塩、C3~C30アルキルスルホン酸塩、C1~C30アルキルカルボン酸塩、C1~C30アルキルチオカルボン酸塩またはC3~C30アルキルC1~C4トリアルキルアンモニウム塩である。図1の繰り返し単位のR基は、独立に、H、C1~C30アルキル、C3~C30アルケニル、C2~C30アルキニル、C6~C14アリール、C7~C30アリールアルキル、C8~C30アリールアルケニル、C8~C30アリールアルキニルである。R基は、水素原子ではなく、ヘテロ環に結合したSP3混成炭素原子を有している。アルキル基は、直鎖、分岐鎖、多分岐鎖、環または多環でもよく、該環または多環は、置換、未置換、または多置換でもよく、アルケニルは、モノエン、共役または非共役のポリエン、直鎖、分岐鎖、多分岐鎖、環、または多環で、末端または内部でいずれかの炭素が置換され、E異性体またはZ異性体あるいはそれらの混合物でもよく、アルキンは、モノイン、共役または非共役のポリインで、末端または内部でいずれかの炭素が置換されてもよく、アリール基は、環、種々の形状の縮合環または未縮合多環でもよく、エステルやアミド等の非対称官能基は、アルキレンジオキシチオフェン環に対していずれかに配向することができ、ポリは2以上を表す。R1~R8の置換基の中のヘテロ原子の位置は、それら置換基のいずれの位置でもよい。例えば、エーテルまたはエステルの酸素あるいはアミンまたはアミドの窒素は、芳香族基への結合位置に対して、α、β、γまたはその他の位置でもよい。置換基を含むヘテロ原子は、複数のヘテロ原子を含んでもよく、例えば、エーテルはモノエーテル、ジエーテルまたはポリエーテルでもよく、アミンはモノアミン、ジアミンまたはポリアミンでもよく、エステルはモノエステル、ジエステルまたはポリエステルでもよく、アミドはモノアミド、ジアミドまたはポリアミドでもよい。エーテル基とエステル基はチオエーテル、チオエステルでもよく、ヒドロキシ基はチオールメルカプト基でもよく、その場合、酸素の代わりに硫黄を用いる。塩は、アルカリ金属またはアルカリ土類金属の塩、アンモニウム塩、またはホスホニウム塩でもよい。本発明のいくつかの態様では、交互ポリマー配列は図2に示すようなポリマーでもよく、それは2種類の相補的なモノマーの縮合ホモポリマーとみなせる。コポリマーも作製することができ、その場合、第1の繰り返し単位は、複数の異なるジオキシヘテロ環単位を含んでもよく、第2の繰り返し単位は、複数の異なる芳香族単位またはヘテロ環単位を含んでもよい。当業者には理解できるように、このタイプの直線状ポリマー配列は、適切に置換された二官能性モノマーの縮合により容易に形成され、その二官能性モノマーの異なる交互単位は、相補的な反応性を有するモノマーから得られる。1つまたは複数の交互単位を有する単官能性モノマーおよびまたは多官能性モノマーを用いることにより、黄色共役ポリマーの分子量、分岐、多分岐、およびネットワーク形成の制御が可能となり、1つまたは複数の繰り返し単位を単官能性になるように適切に置換することができ、それにより交互配列を形成し、および、黄色共役ポリマーブロックを含む、種々の異なる種類のブロックコポリマーを同時または連続して形成することを可能にする。本発明の態様では、黄色共役ポリマーは3種以上の繰り返し単位を有するランダムコポリマーでもよく、該ポリマーは、少なくとも2種の交互トリアッド3種の繰り返し単位の連続体の配列を有し、該トリアッドは第1単位―第2単位―第1単位のトリアッドまたは第2単位―第1単位―第2単位のトリアッドのいずれかでもよい。追加の繰り返し単位は、トリアッドを超えて共役を延ばすものでもよく、あるいはトリアッドを超えて共役を延ばさないものでもよい。当業者には理解できるように、十分な色強度を有する膜を形成するためには、薄膜を用いる場合、厚膜を用いる場合に比べて、交互トリアッドを有する黄色共役ポリマー部分がより大きな割合を占めることを必要とする。本発明の態様では、第1の繰り返し単位と第2の繰り返し単位が交互に配列する構造を有する。ここで、Aは、芳香族単位、チオフェン単位、フラン単位、ピロール単位、セレノフェン単位、またはそれらのいくつかの組み合わせ;nは2~200,000;xは0または1;yは0または1;Xは、S、Se、OまたはNR;RはH、C1~C30アルキル、C2~C30アルケニル、C2~C30アルキニル、C6~C14アリール、C7~C30アリールアルキル、C8~C30アリールアルケニル、C8~C30アリールアルキニル、C1~C30ヒドロキシアルキル、C6~C14ヒドロキシアリール、C7~C30ヒドロキシアリールアルキル、C3~C30ヒドロキシアルケニル、C3~C30ヒドロキシアルキニル、C8~C30ヒドロキシアリールアルケニル、C8~C30ヒドロキシアリールアルキニル、C3~C30ポリエーテル、C3~C30ポリエーテルエステル、C3~C30ポリエステル、C3~C30ポリアミノ、C3~C30ポリアミノアミド、C3~C30ポリアミノエーテル、C3~C30ポリアミノエステル、C3~C30ポリアミドエステル、C3~C30アルキルスルホン酸、C3~C30アルキルスルホン酸塩、C1~C30アルキルカルボン酸塩、C1~C30アルキルチオカルボン酸塩、C1~C30アルキルジチオカルボン酸塩、またはC3~C30アルキルC1~C4トリアルキルアンモニウム塩;R1、R2、R3、R4、R5、R6、R7およびR8は、独立に、H、C1~C30アルキル、C2~C30アルケニル、C2~C30アルキニル、C6~C14アリール、C7~C30アリールアルキル、C8~C30アリールアルケニル、C8~C30アリールアルキニル、ヒドロキシ、C1~C30アルコキシ、C6~C14アリールオキシ、C7~C30アリールアルキルオキシ、C2~C30アルケニルオキシ、C2~C30アルキニルオキシ、C8~C30アリールアルケニルオキシ、C8~C30アリールアルキニルオキシ、CO2H、C2~C30アルキルエステル、C7~C15アリールエステル、C8~C30アルキルアリールエステル、C3~C30アルケニルエステル、C3~C30アルキニルエステル、NH2、C1~C30アルキルアミノ、C6~C14アリールアミノ、C7~C30アリールアルキルアミノ、C2~C30アルケニルアミノ、C2~C30アルキニルアミノ、C8~C30アリールアルケニルアミノ、C8~C30アリールアルキニルアミノ、C2~C30ジアルキルアミノ、C12~C28ジアリールアミノ、C4~C30ジアルケニルアミノ、C4~C30ジアルキニルアミノ、C7~C30アリールアルキルアミノ、C7~C30ジアリールアルキルアミノ、C8~C30アルキルアリールアルキルアミノ、C15~C30アリールアリールアルキルアミノ、C8~C30アルケニルアリールアミノ、C8~C30アルキニルアリールアミノ、CONH2アミド、C2~C30アルキルアミド、C7~C14アリールアミド、C8~C30アリールアルキルアミド、C2~C30ジアルキルアミド、C12~C28ジアリールアミド、C8~C30アリールアルキルアミド、C15~C30ジアリールアルキルアミド、C9~C30アルキルアリールアルキルアミド、C16~C30アリールアリールアルキルアミド、チオール、C1~C30ヒドロキシアルキル、C6~C14ヒドロキシアリール、C7~C30ヒドロキシアリールアルキル、C3~C30ヒドロキシアルケニル、C3~C30ヒドロキシアルキニル、C8~C30ヒドロキシアリールアルケニル、C8~C30ヒドロキシアリールアルキニル、C3~C30ポリエーテル、C3~C30ポリエーテルエステル、C3~C30ポリエステル、C3~C30ポリアミノ、C3~C30ポリアミノアミド、C3~C30ポリアミノエーテル、C3~C30ポリアミノエステル、C3~C30ポリアミドエステル、C3~C30アルキルスルホン酸、C3~C30アルキルスルホン酸塩、C1~C30カルボン酸塩、チオカルボン酸塩、ジチオカルボン酸塩またはC3~C30アルキルC1~C4トリアルキルアンモニウム塩。アルキル基は、直鎖、分岐鎖、多分岐鎖、環または多環でもよく、該環または多環は、置換、未置換、または多置換でもよく、アルケニルは、モノエン、共役または非共役のポリエン、直鎖、分岐鎖、多分岐鎖、環、または多環で、末端または内部でいずれかの炭素が置換され、E異性体またはZ異性体あるいはそれらの混合物でもよく、アルキンは、モノイン、共役または非共役のポリインで、末端または内部でいずれかの炭素が置換されてもよく、アリール基は、環、種々の形状の縮合環または未縮合多環でもよく、エステルやアミド等の非対称官能基は、アルキレンジオキシチオフェン環に対していずれかに配向することができ、ポリは2以上を表す。R1~R8の置換基の中のヘテロ原子の位置は、それら置換基のいずれの位置でもよい。例えば、エーテルまたはエステルの酸素あるいはアミンまたはアミドの窒素は、3,4-アルキレンジオキシチオフェンへの結合位置に対して、α、β、γまたはその他の位置でもよい。置換基を含むヘテロ原子は、複数のヘテロ原子を含んでもよく、例えば、エーテルはモノエーテル、ジエーテルまたはポリエーテルでもよく、アミンはモノアミン、ジアミンまたはポリアミンでもよく、エステルはモノエステル、ジエステルまたはポリエステルでもよく、アミドはモノアミド、ジアミドまたはポリアミドでもよい。エーテル基とエステル基はチオエーテル、チオエステルでもよく、ヒドロキシ基はチオールメルカプト基でもよく、その場合、酸素の代わりに硫黄を用いる。本発明の一態様では、xは1、yは0、R1、R2、R5およびR6は水素、およびR3=R4≠Hである。本発明の一態様では、xは1、yは0、R1、R2、R5およびR6は水素、およびR3=R4=CH2ORであり、Rはアルキル基である。塩は、アルカリ金属またはアルカリ土類金属の塩、アンモニウム塩、またはホスホニウム塩でもよい。本発明の別の態様では、第1の繰り返し単位と第2の繰り返し単位が交互に配列する構造を有する。ここで、Aは、芳香族単位、チオフェン単位、フラン単位、ピロール単位、セレノフェン単位、またはそれらのいくつかの組み合わせ;nは2~200,000;Xは、S、Se、OまたはNR;R、R9およびR10は、H、C1~C30アルキル、C2~C30アルケニル、C2~C30アルキニル、C6~C14アリール、C7~C30アリールアルキル、C8~C30アリールアルケニル、C8~C30アリールアルキニル、C2~C30アルキルエステル、C7~C15アリールエステル、C8~C30アルキルアリールエステル、C3~C30アルケニルエステル、C3~C30アルキニルエステル、NH2、C1~C30アルキルアミノ、C6~C14アリールアミノ、C7~C30アリールアルキルアミノ、C2~C30アルケニルアミノ、C2~C30アルキニルアミノ、C8~C30アリールアルケニルアミノ、C8~C30アリールアルキニルアミノ、C2~C30ジアルキルアミノ、C12~C28ジアリールアミノ、C4~C30ジアルケニルアミノ、C4~C30ジアルキニルアミノ、C7~C30アリールアルキルアミノ、C7~C30ジアリールアルキルアミノ、C8~C30アルキルアリールアルキルアミノ、C15~C30アリールアリールアルキルアミノ、C8~C30アルケニルアリールアミノ、C8~C30アルキニルアリールアミノ、CONH2アミド、C2~C30アルキルアミド、C7~C14アリールアミド、C8~C30アリールアルキルアミド、C2~C30ジアルキルアミド、C12~C28ジアリールアミド、C8~C30アリールアルキルアミド、C15~C30ジアリールアルキルアミド、C9~C30アルキルアリールアルキルアミド、C16~C30アリールアリールアルキルアミド、チオール、C1~C30アルキルヒドロキシ、C6~C14アリールヒドロキシ、C7~C30アリールアルキルヒドロキシ、C3~C30アルケニルヒドロキシ、C3~C30アルキニルヒドロキシ、C8~C30アリールアルケニルヒドロキシ、C8~C30アリールアルキニルヒドロキシ、C3~C30ポリエーテル、C3~C30ポリエーテルエステル、C3~C30ポリエステル、C3~C30ポリアミノ、C3~C30ポリアミノアミド、C3~C30ポリアミノエーテル、C3~C30ポリアミノエステル、C3~C30ポリアミドエステル、C3~C30アルキルスルホン酸、C3~C30アルキルスルホン酸塩、またはC3~C30アルキルC1~C4トリアルキルアンモニウム塩である。アルキル基は、直鎖、分岐鎖、多分岐鎖、環または多環でもよく、該環または多環は、置換、未置換、または多置換でもよく、アルケニルは、モノエン、共役または非共役のポリエン、直鎖、分岐鎖、多分岐鎖、環、または多環で、末端または内部でいずれかの炭素が置換され、E異性体またはZ異性体あるいはそれらの混合物でもよく、アルキンは、モノイン、共役または非共役のポリインで、末端または内部でいずれかの炭素が置換されてもよく、アリール基は、環、種々の形状の縮合環または未縮合多環でもよく、エステルやアミド等の非対称官能基は、3,4-ジオキシチオフェン環に対していずれかに配向することができ、ポリは2以上を表す。R1およびR2の置換基の中のヘテロ原子の位置は、それら置換基のいずれの位置でもよい。例えば、エーテルまたはエステルの酸素あるいはアミンまたはアミドの窒素は、3,4-ジオキシチオフェンへの結合位置に対して、β、γまたはその他の位置でもよいが、α位置ではない。置換基を含むヘテロ原子は、複数のヘテロ原子を含んでもよく、例えば、エーテルはモノエーテル、ジエーテルまたはポリエーテルでもよく、アミンはモノアミン、ジアミンまたはポリアミンでもよく、エステルはモノエステル、ジエステルまたはポリエステルでもよく、アミドはモノアミド、ジアミドまたはポリアミドでもよい。エーテル基とエステル基はチオエーテル、チオエステルでもよく、ヒドロキシ基はチオールメルカプト基でもよく、その場合、酸素の代わりに硫黄を用いる。塩は、アルカリ金属またはアルカリ土類金属の塩、アンモニウム塩、またはホスホニウム塩でもよい。本発明の態様では、黄色共役ポリマー配列は、ブロックコポリマー、グラフトコポリマー、またはポリマーネットワークの一部であり、非共役ポリマー部分は、逐次成長反応または連鎖成長反応により製造できるものであれば特に限定されない。例えば、当業者には理解できるように、三元ブロックコポリマーを形成することもでき、その場合、繰り返し単位の一端または両端が一末端である非着色ポリマーを、本発明の態様に基づく部分を含む、黄色共役ポリマーの交互配列に対して用いる複数の二官能性モノマーと共に、縮合重合においてエンドキャッピングした単官能性単位として用いることができる。本発明の別の態様では、非共役ポリマーを両端で終了させてもよく、その場合、交互EC部分用モノマーのいずれか一つがマルチブロックポリマーを縮合により形成し、黄色共役ポリマー部分のための2種のモノマーは適切な比率を有する。本発明の別の態様では、共役ポリマー部分の相補性モノマーの1種が置換された非共役ポリマーを、黄色共役ポリマー形成モノマーと縮合させて、グラフトコポリマーまたはネットワークコポリマーを生成させる。当業者には理解できるように、ブロックコポリマーの非共役ポリマー部分の形成の前、間または後で、黄色共役ポリマーセグメントを形成できる。本発明の複数の態様では、黄色共役ポリマーを、共役ポリマー部分での反応により異なるポリマーに変換できる。例えば、限定されるものではないが、1つまたは複数の交互繰り返し単位において置換基を変換する反応を行ってもよい。本発明のいくつかの態様では、黄色共役ポリマーは、例えば、上記の構造Iで示す反応性ProDOT構造を含んでもよく、ここで、R1からR6基は、黄色共役ポリマーを、異なる黄色共役ポリマーへと続いて変換できる膜、例えば可溶性膜を不溶性膜へと変換できる膜へ処理することを可能とする。例えば、R3とR4がジエステル基の場合、カルボン酸基への変換は、発行日が2010年9月21日であるレイノルズらの米国特許第7,799,932号明細書に開示されている方法で実施することができ、出典明示によりその内容は本明細書に組み入れられる。必要があれば、二酸をカルボン酸塩へと続いて変換することもできる。反応は、共役ポリマー部分のポリマーセグメント以外の、ブロックコポリマーの他のポリマーセグメントの1つまたは複数の単位を含んでもよい。黄色共役ポリマーの繰り返し単位または末端部を置換してもよく、それにより、自己会合、または複数の官能性添加剤との相互会合を促進し、水素結合、イオン-双極子、イオン対化、イオンキレート化、双極子-双極子、または他の非共有結合性結合力等の非共有結合性相互作用を通して超分子構造を形成する。例えば、いくつかの繰り返し単位を特定のポリオール基で置換してもよく、その特定のポリオール基は、溶媒により容易に溶媒和するが、黄色共役ポリマーまたは添加剤の他の1つまたは複数のポリオール基と特異的に強く会合し、溶媒を除去すると、超分子の黄色共役ポリマーコンプレックスを形成する。本発明のいくつかの態様では、黄色共役ポリマー部を含むポリマーは、堆積後、例えばエレクトロクロミックデバイスとなるデバイスの一部を形成する表面上で架橋されてもよい。例えば、ポリマーの繰り返し単位は官能基を含んでもよく、その官能基は、黄色共役ポリマー内の別の基に対して、あるいは黄色共役ポリマーに添加され、二官能性または多官能性である試薬の別の基に対して、活性化または開始化により付加あるいは縮合へと誘導することができる。例えば、ビニル単位は、ビニル付加へと誘導でき、環基は開環付加へと誘導でき、あるいは相補性基は触媒付加または縮合を行いネットワークを形成することができる。使用できる官能基は当業者には容易に理解できる。例えば、黄色共役ポリマーネットワークへの前駆体を溶液から表面に成膜させることができ、触媒、試薬、熱または放射を用いてネットワークを形成できる。多くの場合、黄色共役ポリマーネットワークへの前駆体は、本発明の一態様によれば、非ネットワークの黄色共役ポリマーである。本発明の別の態様は、アルキレンブリッジIまたは3,4-ジアルコキシチオフェン単位IIにおいて置換された親電子性3,4-アルキレンジオキシチオフェンと、親核性芳香族ドナー単位との鈴木縮合を用いたクロスカップリング反応による黄色共役ポリマーの製造方法に関し、この縮合の具体例を図2に示す。本方法によれば、π―π遷移の完全共役限界が達成できる十分な分子量が得られ、親核性モノマーと親電子性モノマーの有効な精製方法を効果的に実施できるので、溶液プロセスが可能であり、ポリマーは黄色共役ポリマーの膜として得られる。実質的にすべてのクロスカップリング逐次成長重合がそうであるように、黄色共役ポリマーの重合度は、化学量論性からのずれにより制限される。多くの実現可能なエレクトロクロミックデバイスに使用できる十分に大きなポリマーを得るためには、両方のモノマーの純度が重要である。親電子性モノマーは、脱離基として作用する、ハロゲン、トリフラート、トシレート、メシレート、ノシレート、トリフルオロアセテートまたは他の置換スルホネート等の脱離基で置換されている。本発明のいくつかの態様では、親核性モノマーは、図2に示すように、ホウ素成分よりむしろ、スズ成分または亜鉛成分で置換されてもよい。黄色共役ポリマーの製造に用いることができるカップリング反応には、それに限定されるものではないが、鈴木カップリング、スティルカップリング、熊田カップリング、桧山カップリング、根岸カップリング、およびグリニャールメタセシスGRIMが含まれる。本発明の態様では、黄色共役ポリマー配列が構造Iを有してもよく、ここで、xは1、yは0であり、例えば、ProDOT-A黄色共役ポリマーの置換されたプロピレンブリッジであり、組成を変えることによりエレクトロクロミック特性の調整が可能となり、また所望のデバイス作製方法が可能となる。本発明のいくつかの態様では、置換基は非極性の側鎖を含むことができる。別の態様では、置換基は極性またはイオン性の側鎖を含み、限定されるものではないが、エーテル、エステル、アミド、カルボン酸、スルホネート、およびアミンの官能化鎖を含む。極性またはイオン性の置換基の導入により、黄色共役ポリマーは、金属表面または金属酸化物表面、例えば、限定されるものではないが、太陽電池グレッツェルセルまたは他のデバイスに使用されるチタニアに吸着するように設計することができる。黄色共役ポリマーに溶解性を与える置換基が、1つまたは複数の異なる色を提供する1つまたは複数の他の共役ポリマーに含まれている場合には、エレクトロクロミックデバイスを交互積層法により作製することもできる。本発明の一態様では、本発明の態様に基づいて、シアンマゼンタイエローCMYKまたはレッドイエローブルーRYBの共役ポリマーを、黄色共役ポリマーを用いて減法混色することにより、EDはすべての色を表示する。所望に色は以下の方法により達成できる:混色を達成するために、多数の色CMYまたはRYBを層状に連続的にパターニングする;人間の目には隣接する色が混ざっていると見えるように、パターンを付与された画素を十分に小さくかつ十分に接近させるように、横方向にパターニングする;あるいは、混色するために離間した電極上に膜を積層する。例えば、赤色、黄色、および青色のポリマーを、正方形、長方形、円形、三角形または他の規則形状または不規則形状のクラスターとして、パターン電極画素の上にパターン化することができ、それにより、各画素の色を結合し、得られる観測色を可視スペクトルのいずれかの色にすることができる。例えば、赤色ポリマーと黄色ポリマーが中性状態で、青色ポリマーが無色の酸化状態である場合、画素はオレンジ色を表示し、黄色の画素と青色の画素が中性状態で、赤色画素が無色の酸化状態である場合、表示される色は緑色である。本発明の態様に基づく黄色共役ポリマーは、広くいろいろな用途に用いることができる。例えば、黄色共役ポリマーは、バルクヘテロ接合太陽電池の活性層の成分として用いることができる。ポリマーIIの3,4-ジアルコキシチオフェン単位のR1およびR2基は、極性のカルボン酸塩または色素増感太陽電池に用いられるリン酸塩官能基を通して金属酸化物への黄色共役ポリマーの吸着を指示および促進する構造であってもよく、黄色ECポリマーは活性光吸収層として働く。本発明の態様に基づく、黄色共役ポリマーの他の用途は、電界効果トランジスタデバイスの電荷移動層および電荷注入層である。黄色共役ポリマーECP黄色―1の合成ガラス瓶に、6,8-ジブロモ-3,3-ビス2-エチルヘキシルオキシメチル-3,4-ジヒドロ-2H-チエノ3,4-b1,4ジーオキセピン699.87mg、1.169mmolを装入し、ヘキサン溶液10mLとしてシュレンク管に移した。真空にしてヘキサンを留去した後、1,4-ベンゼンジボロン酸ビスピネコルエステル387.7mg、1.1748mmol、K3PO43.184g、0.014mol、Po-tol320mg、0.06571mmol、Pd2dba310.7mg、0.01169mmol、1molPdBr、およびアリコート336を1滴、シュレンク管に装入した。その混合物を2時間真空にした。シュレンク管にアルゴンガスを充填し、真空―パージサイクルを3回繰り返した。トルエン15mLと水5mLを添加し、混合物を85°Cで3日間撹拌した。4,4,5,5-テトラメチル-2-フェニル-1,3,2-ジオキサボロラン550mg、2.7mmolを添加した後、混合物を85°Cで8時間撹拌し、ブロモベンゼン0.37mL、3.5mmolを添加した後、混合物を一晩撹拌した。トルエン20mLを添加し、混合物をメタノール200mLと1MHCl25mLとの混合物の中で沈殿させた。その沈殿を25mm×80mmのセルロース濾紙で濾別し、メタノール30mLで3回洗浄し、蒸留水30mLでまた3回洗浄した。その沈殿をソックスレー抽出器で精製した:メタノール1日、アセトン1日、ヘキサン1日、およびクロロホルム1日。クロロホルム可溶分をスパチュラ先端量のジエチルアンモニウムジチオカーボネートで処理し、10分間撹拌し、そして約50mLに濃縮した。濃縮液をHPLC用メタノール200mLの中にピペットで滴下し、得られた沈殿をナイロン製濾過膜で濾別した。ポリマーを回収し、真空下で乾燥して、褐色固体を得、それは黄色膜を形成する。収率83530mg。GPCMw=42,230、Mn=24,968、PDI=1.69。1HNMRCDCl3:δ7.78brs、4H、4.2brs、4H、3.58brs、4H、3.36brs、4H、1.6-1.2br、20H、0.96brs、14H。元素分析:計算値C38H54O4SC72.33、H9.01、分析値C72.47、H9.81。黄色共役ポリマーECP黄色―2の合成ガラス瓶に、6,8-ジブロモ-3,3-ビス2-エチルヘキシルオキシメチル-3,4-ジヒドロ-2H-チエノ3,4-b1,4ジーオキセピン700mg、1.169mmolを装入し、ヘキサン溶液10mLとしてシュレンク管に移した。真空にしてヘキサンを留去した後、9,9-ジオクチルフルオレン2,7-ビス-ジボロン酸ビスピネコルエステル755.34mg、1.1755mmol、K3PO43.184g、0.015mol、Po-tol320mg、0.06571mmol、Pd2dba310mg、0.01169mmol、1molPdBr、およびアリコート336を2滴、シュレンク管に装入した。その混合物を2時間真空にした。シュレンク管にアルゴンガスを充填し、真空―パージサイクルを3回繰り返した。トルエン15mLと水5mLを添加し、混合物を90°Cで3日間撹拌した。4,4,5,5-テトラメチル-2-フェニル-1,3,2-ジオキサボロラン550mg、2.7mmolを添加した後、混合物を85°Cで8時間撹拌し、ブロモベンゼン0.37mL、3.5mmolを添加した後、混合物を一晩撹拌した。トルエン20mLを添加し、混合物をメタノール200mLと1MHCl25mLとの混合物の中で沈殿させた。その沈殿を25mm×80mmのセルロース濾紙で濾別し、メタノール30mLで3回洗浄し、蒸留水30mLでまた3回洗浄した。その沈殿をソックスレー抽出器で精製した:メタノール1日、アセトン1日、ヘキサン1日、およびクロロホルム1日。クロロホルム可溶分をスパチュラ先端量のジエチルアンモニウムジチオカーボネートで処理し、10分間撹拌し、そして約50mLに濃縮した。濃縮液をHPLC用メタノール200mLの中にピペットで滴下し、得られた沈殿をナイロン製濾過膜で濾別した。ポリマーを回収し、真空下で乾燥して、黄緑色固体を得、それは黄色膜を形成する。収率80773mg。GPCMw=17,653、Mn=12,008、PDI=1.47。1HNMRCDCl3:δ7.8brs、2H、7.7brs、4H、4.2brs、4H、3.58brs、4H、3.36brs、4H、2.1brs、4H、1.6-1.2br、20H、0.96brs、14H。元素分析:計算値C54H82O4SC78.40、H9.99、分析値C78.79、H10.221。黄色共役ポリマーECP黄色―1の特性~2mgmLトルエン溶液から、黄色共役ポリマーをITO被覆ガラススライドの上にスプレー流延した。電気化学的スイッチングは、サイクリックボルタモメトリー50mVs、0.2MリチウムビストリフルオロメタンスルホンアミドLiBTIプロピレンカーボネート溶液を用い、180mV~1080mVvsFcFcの電位範囲で、安定で再現性のあるボルタモグラムが得られるまで行い、分光電気化学分析データを得た。図3は、吸光度左とパーセント透過率右で表した分光電気化学応答を示す。図3左の吸光度スペクトルからわかるように、中性状態では455nmにλmaxを有するシャープな吸収帯が存在する。吸収スペクトルの立ち上がりから求めたバンドギャップは約2.38eVである。酸化に伴い、455nmの吸収強度は顕著に減少し、一方、ポーラロン遷移が約650nmに出現する。ポーラロン遷移の強度は、高酸化状態では消失し、代わりに1600nmより長波長にλmaxを有するバイポーラロン吸収が現れる。図3右の透過率スペクトルに示すように、完全に酸化されたポリマーは、全可視域400~750nmで75を超える透過率を有する。人間の目で認識しているようにポリマー膜の色を評価するために、3種のポリマー膜のLab値を、電気化学ドーピングレベルに対して測定し、各ステップ50mV、180mV~1080mVvsFcFcにおけるab値を図4にプロットした。中性状態および完全酸化状態における各膜の写真は、Lab値の正確性を裏付けている。中性状態の非常に高いb値は、人間の目で見るように材料が彩色的に純粋な黄色であることを示し、それは写真から明らかである。膜は、緑色の色調を示す小さな負のa値も示し、それはおそらくポリマー膜からの黄緑発光によるものである。酸化が進むと、小さな負のb値は、ドーピングが完了する少し前に、わずかに青色の中間状態が生成することを示している。1040mV付近では、小さな負のb値のみが残り、a値はほとんどゼロであり、高透過性膜はかすかなスカイブルー色を有している。迅速にスイッチングできる材料が必要とされており、表示型デバイスに黄色共役ポリマーを用いた場合の有用性は、ポリマーが1つの色から別の色へと切り替わる時の速度で示される。図5は、電位矩形波を加えた時の、スプレー流延膜のλmaxにおける吸光度の時間変化を示している。図5からわかるように、455nmで73という優れたコントラストを有し、電位ステップ当たり1秒という高いスイッチング速度でも、そのコントラストをほとんどすべて維持できる。電位ステップ0.5秒という速度でも、ポリマーは63のコントラストを維持している。可能性としては、溶媒電解質共役ポリマーの混合物を最適化することにより、250ミリセカンド未満の最大スイッチング速度でも95のコントラストでスイッチングできることが予想される。エレクトロルミネセンスデバイスに用いた場合の黄色共役ポリマーを評価するため、ITOPEDOT:PSS黄色共役ポリマーLiFAlのサンドイッチ構造を用いて、ポリマー発光ダイオードを作製した。図6は、デバイスに用いた黄色共役ポリマーの電流密度300mAcm2におけるエレクトロルミネセンススペクトルを示す。図6からわかるように、エレクトロルミネセンスデバイスに用いた場合、黄色共役ポリマーは、最大波長が550nmで長波長に裾を引き、目には黄緑色とし見える発光をし、このことは、本発明の態様に基づく黄色共役ポリマーを、エレクトロクロミックデバイスエレクトロルミネセンスデバイスのデュアルデバイスの作製に使用できることを示している。複数の薄い透明膜の上に堆積させたシャドーマスクを示しており、黄色共役ポリマー、青色共役ポリマー、および赤色共役ポリマーの積層膜は、複数の薄膜の位置合わせを行うことによりベン図を形成する。それら膜の組み合わせによりフルカラーディスプレイが可能となり、所望の色を生成させるために三原色のそれぞれの強度を調整することが可能である。図7上は、黄色膜と青色膜を重ねると緑色が生成し、黄色膜と赤色膜を重ねるとオレンジ色が生成し、赤色膜と青色膜を重ねると紫色が生成することを示している。すべての着色膜を重ねると、黒色となる。図7下は、これら積層膜の中性着色状態左と、これら積層膜の酸化透過状態右を示している。黄色共役ポリマーECP黄色―2の特性~3mgmLトルエン溶液から、黄色共役ポリマーをITO被覆ガラススライドの上にスプレー流延した。電気化学的スイッチングは、サイクリックボルタモメトリー50mVs、0.2MリチウムビストリフルオロメタンスルホンアミドLiBTIプロピレンカーボネート溶液を用い、480mV~960mVvsFcFcの電位範囲で、安定で再現性のあるボルタモグラムが得られるまで行い、分光電気化学分析データを得た。図8は、吸光度上とパーセント透過率下で表した分光電気化学応答を示す。図8上の吸光度スペクトルからわかるように、中性状態では434nmにλmaxを有するシャープな吸収帯が存在する。吸収スペクトルの立ち上がりから求めたバンドギャップは約2.44eVである。酸化に伴い、434nmの吸収強度は顕著に減少し、一方、ポーラロン遷移が約628nmに出現し、酸化に伴い526nmへとブルーシフトした。ポーラロン遷移の強度は、高酸化状態では消失し、代わりに1600nmより長波長にλmaxを有するバイポーラロン吸収が現れる。図8下の透過率スペクトルに示すように、完全に酸化されたポリマーは、全可視域400~750nmで最大60の透過率を有する。ECP黄色―2のポリマー膜の色には、人間の目で認識しているように、異なる電気化学ドーピングレベルにおける3種のポリマー膜のために、Lab値が決められた。480mV~960mVvsFcFcの範囲において、50mV毎のステップで決定されたab値が、図9に示すようにプロットされている。中性状態および完全酸化状態における各膜の写真は、Lab値の正確性を裏付けている。中性状態の高いb値は、人間の目で見るように材料が彩色的に純粋な黄色であることを示し、それは写真から明らかである。膜は、緑色の色調を示す小さな負のa値も示し、それはおそらくポリマー膜からの黄緑発光によるものである。酸化が進むと、小さな負のb値は、ドーピングが完了する少し前に、わずかに青色の中間状態が生成することを示している。850mV付近では、小さな負のb値のみが残り、a値はほとんどゼロであり、高透過性膜はかすかなスカイブルー色を有している。1050mVまで酸化を続けると、膜はピンクの色調を示し始めた。迅速にスイッチングできる材料が必要とされており、表示型デバイスに黄色共役ポリマーを用いた場合の有用性は、ポリマーが1つの色から別の色へと切り替わる時の速度で示される。図10は、電位矩形波を加えた時の、スプレー流延膜のλmaxにおける吸光度の時間変化を示している。図10からわかるように、434nmで59.4という優れたコントラストを有し、電位ステップ当たり2秒という高いスイッチング速度でも、そのコントラストを維持できる。本明細書において言及するか、または引用したすべての特許、特許出願、出願および刊行物のすべての図および表を含む全記載内容は、本明細書による明確な教示内容と整合する範囲で、本明細書に組み入れられる。本明細書に開示される実施例および態様は本発明を例示的に説明するために記載されたものであり、これらの記載内容に基づく種々の修正または変更は当業者によって想起される事項であって、これらの事項も本発明の技術的な思想と範囲に包含されるべきである。"